(57)【特許請求の範囲】
【請求項１】
骨材ホッパに貯蔵した各種骨材を所定量ずつ切り出し、ドライヤにより乾燥してプラント本体上部に持ち上げ、振動篩により各種粒径別に篩い分けて骨材貯蔵ビンに貯蔵するようにしたアスファルトプラントにおいて、前記ドライヤの上流側に６号砕石中に混入している７号砕石相当分の粒度の骨材を篩い分けて除去する粒度調整篩を配設し、排水性アスファルト混合物を製造するときには、ドライヤより手前で６号砕石中に混入している７号砕石相当分の粒度の骨材を前記粒度調整篩により篩い分けて除去して全量が６号砕石の粒度範囲に収まるように粒度調整し、その調整した骨材をドライヤに送り込むようにしたことを特徴とするアスファルトプラント。
【発明の詳細な説明】
【０００１】
【発明の属する技術分野】
本発明は、道路舗装材であるアスファルト混合物を製造するアスファルトプラントに関し、特に排水性アスファルト混合物等の特殊アスファルト混合物の製造も行うアスファルトプラントに関する。
【０００２】
【従来の技術】
アスファルトプラントにて製造されるアスファルト混合物はその使用用途に応じて特殊なものが製造される場合が増えており、例えば、高速道路等で舗装道路の表面に雨水等の水が溜らないようにするために、舗装道路に水が染み込んで行くと同時に染み込んだ水を下方の路床から排水させるようにする排水性アスファルト混合物も製造されるようになっている。
【０００３】
前記排水性アスファルト混合物に使用される骨材としては、５〜１３ｍｍ粒径の骨材（８０〜８５重量％）と砂（１５−２０重量％）との二種類の骨材を専ら使用する。そして排水性アスファルト混合物を製造する時には、骨材ホッパに貯蔵された６号砕石（５〜１３ｍｍ粒径相当の骨材）及び砂を所定量ずつ同時に払い出してドライヤに供給し、ドライヤにて加熱した骨材をプラント本体部の振動篩に供給し、粒径別に篩い分けて骨材貯蔵ビンに貯蔵している。
【０００４】
【発明が解決しようとする課題】
しかしながら、骨材ホッパから専ら６号砕石を払い出しても６号砕石自体の粒度にバラツキがあり、厳密には粒径が５〜１３ｍｍより外れるものが含まれていることがあり、特に、７号砕石に相当する２．５〜５ｍｍ粒径のものが混入しているケースが多い。
【０００５】
このため、排水性アスファルト混合物製造時には７号砕石も骨材貯蔵ビンの所定の区画室に貯蔵蓄積されていくことになる。この７号砕石は排水性アスファルト混合物製造時には使用されることがないので、ビン内に蓄積されるばかりで終には満杯となってオ−バ−フロ−することとなる。そこで、出荷を中断して７号砕石を抜き取ることも行われている。したがって、出荷能力が低下するうえ、抜き取りの手間がかかり、更には７号砕石を加熱する燃料が無駄に浪費されていることにもなる。
【０００６】
本発明は上記の点に鑑み、特殊アスファルト混合物の製造時にも出荷能力を低下させずに効率良く運転することができるアスファルトプラントを提供することを目的とする。
【０００７】
【課題を解決するための手段】
本発明は上記の目的を達成するために、骨材ホッパに貯蔵した各種骨材を所定量ずつ切り出し、ドライヤにより乾燥してプラント本体上部に持ち上げ、振動篩により各種粒径別に篩い分けて骨材貯蔵ビンに貯蔵するようにしたアスファルトプラントにおいて、前記ドライヤの上流側に６号砕石中に混入している７号砕石相当分の粒度の骨材を篩い分けて除去する粒度調整篩を配設し、排水性アスファルト混合物を製造するときには、ドライヤより手前で６号砕石中に混入している７号砕石相当分の粒度の骨材を前記粒度調整篩により篩い分けて除去して全量が６号砕石の粒度範囲に収まるように粒度調整し、その調整した骨材をドライヤに送り込むようにしたことを特徴としている。
【０００８】
【発明の実施の形態】
本発明のアスファルトプラントによれば、排水性アスファルト混合物等のように特定種類の骨材のみを使用するアスファルト混合物を製造する時には、使用する骨材をドライヤの上流側に配設した粒度調整篩を通過させ、製造しようとするアスファルト混合物の粒度構成となるように粒度調整し、所定粒度の骨材のみをドライヤに供給する。そしてドライヤにより加熱処理した骨材の全量を無駄なく使い切ることによって効率の良い運転を行うのである。
【０００９】
【実施例】
以下、本発明の実施例を図面に基づいて説明する。
【００１０】
図中の１ａ〜１ｄは各種骨材を種別毎に貯蔵する骨材ホッパであって、１ａは５号砕石（１３〜２０ｍｍ）を、１ｂは６号砕石（５〜１３ｍｍ）を、１ｃは７号砕石（２．５〜５ｍｍ）を、更に１ｄは砂を貯蔵するホッパである。
【００１１】
各骨材ホッパ１ａ〜１ｄの下位には可変速フィーダ２ａ〜２ｄを配設し、各骨材ホッパ１ａ〜１ｄより切り出す骨材量を増減できるようにすると共に、出荷するアスファルト混合物の種類、配合に応じた各可変速フィーダ２ａ〜２ｄの切り出し速度をプラント操作盤に記憶させるようにしている、そして出荷開始指令によって出荷予約されたアスファルト混合物の種類、配合に応じて所定の骨材ホッパから所定量の骨材が切り出され、引出しコンベヤ３ａ〜３ｄ及び供給コンベヤ４を介して骨材加熱装置であるドライヤ５に供給されるようになっている。
【００１２】
また、６号砕石を貯蔵する骨材ホッパ１ｂについては、引出しコンベヤ３ｂの排出側に骨材の流れを切り換える流路切換シュート６を配設しており、流路切換シュート６の一方の排出側には骨材を供給コンベヤ４に直接搬送する直接搬送用コンベヤ７を配設しており、他方の排出側には骨材の粒度を調整する粒度調整篩８に供給する粒度調整用コンベヤ９を配設している。
【００１３】
粒度調整篩８は６号砕石中の７号砕石（２．５〜５ｍｍ）相当分を篩い分ける篩網を備えており、６号砕石中の２．５〜５ｍｍ粒径の骨材を分離するようにしている。粒度調整篩８には篩い分けた６号砕石を供給コンベヤ４に運搬する移送用コンベヤ１０を配設している。
【００１４】
ドライヤ５に投入された骨材はバーナ１１の熱風により所定の温度まで加熱昇温され、バケットエレベータ１２にてプラント本体上部まで持ち上げられ、振動篩１３にて篩い分けられて骨材貯蔵ビン１４に粒径別に貯蔵される。
【００１５】
そして、製造するアスファルト混合物の配合に基づいて各種粒径の骨材を骨材計量槽１５で累計計量してミキサ１６に投入すると共に、石粉エレベータ１７を介して石粉貯蔵槽１８に貯蔵した石粉を石粉計量槽１９で計量してミキサ１６に投入し、更に、アスファルト計量槽２０で所定量計量したアスファルトをミキサ１６内の骨材に添加し、混合することによって所望のアスファルト混合物を製造するようにしている。
【００１６】
しかして、本発明のアスファルトプラントにより特殊アスファルト混合物、例えば、排水性アスファルト混合物を製造する場合には、５〜１３ｍｍ粒径の骨材（８０〜８５重量％）と砂（１５−２０重量％）との二種類によって骨材を構成するため、骨材を供給するにあたり骨材ホッパ１ａ、１ｃを休止させ、専ら６号砕石用骨材ホッパ１ｂと砂用骨材ホッパ１ｄを使用して骨材を供給する。
【００１７】
このとき、６号砕石は５〜１３ｍｍ粒径の骨材から構成されてはいるものの、粒度にバラツキを生じていることが多いため、流路切換シュート６を作動させて骨材が粒度調整篩８に流れるようにしておき、出荷量に応じて６号砕石用の骨材ホッパ１ｂと砂用の骨材ホッパ１ｄとの可変速フィーダ２ｂ、２ｄの切り出し速度を調整しながら６号砕石と砂との切り出しを開始する。
【００１８】
砂は引出しコンベヤ３ｄ及び供給コンベヤ４によりドライヤ５に供給され、６号砕石は引出しコンベヤ３ｂにより引き出された後に流路切換シュート６により粒度調整用コンベヤ９を経て粒度調整篩８に供給される。粒度調整篩８では６号砕石中の７号砕石相当分、即ち、２．５〜５ｍｍ粒径の骨材を篩い分けて５〜１３ｍｍ粒径の骨材からなる６号砕石を移送コンベヤ１０に排出する。移送コンベヤ１０に排出された６号砕石は供給コンベヤ４を経由してドライヤ５に供給される。
【００１９】
このように、排水性アスファルト混合物を製造する時には、６号砕石に混じる７号砕石分を除去してドライヤ５に供給することにより、ドライヤ５にて余分な骨材を加熱しないので省エネルギー化を図ることができる。また、このようにプラント本体に送り込む６号砕石を厳密に５〜１３ｍｍ粒径の骨材から構成するようにすることで７号砕石の混入分が骨材貯蔵ビン１４に貯蔵蓄積することがなくて抜き取りの手間を省くことができる。
【００２０】
また、特殊アスファルト混合物を製造せず、標準のアスファルト混合物を製造する時には、骨材ホッパ１ａ〜１ｄから骨材を供給すると共に、６号砕石用の骨材ホッパ１ｂについては流路切換シュート６を作動させて直接搬送用コンベヤ７を介して切り出した骨材を供給コンベヤ４に直接送り込んでドライヤ５に供給するようにする。
【００２１】
なお、本実施例では粒度調整篩８を骨材ホッパ１ｂとドライヤ５との間に配設した例を示して説明したが、粒度調整篩８の配設位置は実施例の位置以外の例えば骨材ホッパ１ｂの投入手前側でも同様の効果を発揮することができ、粒度調整篩の位置は本発明の要旨を逸脱しない範囲で適宜変更できることは勿論である。
【００２２】
【発明の効果】
以上のように本発明に係るアスファルトプラントにあっては、ドライヤ５の上流側に６号砕石中に混入している７号砕石相当分の粒度の骨材を篩い分けて除去する粒度調整篩８を配設し、排水性アスファルト混合物を製造するときには、ドライヤ５に送り込む前に前記粒度調整篩８により６号砕石中に混入している７号砕石相当分の粒度の骨材を篩い分けて除去して全量が６号砕石の粒度範囲に収まるように粒度調整するようにしたので、特殊アスファルト混合物である排水性アスファルト混合物製造時に不要な骨材を骨材貯蔵ビンに供給貯蔵することがなく、不要骨材の抜き取りによる運転停止もなくて出荷能力を低下させることなく効率良く運転することができる。
【図面の簡単な説明】
【図１】本発明のアスファルトプラントの一実施例を示す概略説明図である。
【符号の説明】
１ａ〜１ｄ…骨材ホッパ          ５…ドライヤ
６…流路切換シュート            ８…粒度調整篩
９…粒度調整用コンベヤ
【図１】
0003851684.tif 000002